(57)【特許請求の範囲】
【請求項１】
不織布を水溶性デキストラン硫酸を添加したカルボン酸変性ポリビニールアルコール水溶液に浸した後に加熱乾燥することにより形成したフィルター。
【発明の詳細な説明】
【技術分野】
【０００１】
本発明は、家屋あるいはオフィスビル等における室内の空気の浄化のための換気設備に使用するフィルターに関するものである。
【背景技術】
【０００２】
従来の換気設備は、外部の空気と室内の空気を交換することによって室内の空気を浄化するものである。したがって、フィルターは、ほとんど用いられておらず、換気設備においては、外気中に含まれるほこり等を除去することを主目的とするものが用いられているのみである。
【発明の開示】
【発明が解決しようとする課題】
【０００３】
特に近年、空気中等に存在するコロナウイルス、インフルエンザウイルスのような病原性ウイルス等により発病が多くなりその対策が必要となってきている。
【０００４】
一方、本願の発明者は、水の浄化のための複合フィルタを開発し、ＰＣＴ／ＪＰ０２／１３２３９として出願した。その明細書中に記載されているように、イオン交換樹脂がウイルス類や病原性細菌類の不活性化に有効である。
【０００５】
また、不織布が、コレラ菌、赤痢菌、炭素菌等の細菌類を吸着除去し得る。
上記の内容のうち、イオン交換樹脂の細菌類の不活性化については、下記非特許文献１に、また不織布の細菌類の吸着性については、非特許文献２に記載されている。
【非特許文献１】日本医科器械学会誌，５６：４９９，１９８６
【非特許文献２】日本人工臓器学会誌，１８：１３７２，１９８９    したがって、イオン交換樹脂あるいは不織布を用いることにより、あるいはそれらの組み合わせにより空気中の細菌類の除去、不活性化を実現する可能性が考えられる。したがって、それらを建築物の換気設備中に配置することにより室内の空気を浄化し、とくに細菌類、ウイルス類による感染を予防することが可能になる。
【０００６】
しかし、イオン交換樹脂は、一般に粒子状であって、これをフィルターとして使用する場合、容器内に入れる等、簡単化が困難であり、また取り扱いが不便である。特に紙や布のような平面状にすることによっていかなる場所でも簡単に取り付けられ、浄化作用が低下した際等に簡単に交換し得る構成にすることが困難である。
【０００７】
また、不織布のみでは、ほこりの除去は可能であり、また細菌類の一部の吸着は可能であっても十分な浄化とそれによる感染の予防効果を十分得ることは困難である。
【０００８】
本発明は、布状の簡単な形状であって、例えば換気設備中の配置や交換が容易であって、空気中の細菌類、ウイルス等を不活性化し得るフィルターを提供するものである。
【課題を解決するための手段】
【０００９】
本発明のフィルターは、不織布を硫酸塩型あるいはスルホン酸塩型界面活性剤等の細菌やウイルス等に対しこれを不活性化する作用を有する物質を糊剤である１〜１０％水溶液カルボン酸変性ポリビニルアルコール（以下ＣＡ−ＰＶＡと略記）水溶液に浸した後に、この不織布を加熱して糊剤を固定したものである。
この本発明のフィルターにおいて糊剤として用いているＣＡ−ＰＶＡは、その水溶液に不織布を浸した後に加熱することにより、糊剤が不織布に付着した状態を保持する。また、この糊剤として用いたＣＡ−ＰＶＡは、細菌類、ウイルス類を不活性化する作用を有する。このＣＡ−ＰＶＡの性質を利用したのが本発明のフィルターである。つまり前記のようにＣＡ−ＰＶＡ水溶液に不織布を浸し、それを加熱することにより、通気性を有し、しかも長時間糊剤が付着して不織布に保持される状態を保つためにまたＣＡ−ＰＶＡの細菌類、ウイルス類を不活性化の作用によって、フィルターとして長時間使用し得るようにしたものである。しかし、ＣＡ−ＰＶＡのウイルス等を不活性化する作用が弱いため、本発明では、細菌類、ウイルス類等を不活性化する物質例えば硫酸塩型またはスルホン酸塩型界面活性剤を混合することにより、前記糊剤の細菌類、ウイルス類を不活性化する作用を補い強化することにより、十分な空気の浄化が可能であるフィルターを構成し得た。
【００１０】
また、細菌類、ウイルス類を不活性化する作用を有する物質として、硫酸塩型界面活性剤、スルホン酸塩型界面活性剤の代わりに、水溶液性のデキストラン硫酸を用いてもよい。
【００１１】
つまり本発明のフィルターの他の例としては、ＣＡ−ＰＶＡにデキストラン硫酸を混合した水溶液に不織布を浸した後にこれを加熱乾燥したものである。
【００１２】
本発明の他のフィルターは、不織布に糊を用いてイオン交換樹脂を添付して付着し、このイオン交換樹脂が容易に落ちることがないように加熱して形成したもので、通気性を保ったまま、イオン交換樹脂にウイルスや細菌類と付着させることによって空気中のウイルスや細菌類を除去し得るようにした。
【００１３】
この本発明のフィルターにおいて、糊剤水溶液として、前述のＣＡ−ＰＶＡの水溶液に浸漬した後にイオン交換樹脂を塗布して加熱したものである。
【００１４】
このようにして作成した本発明のフィルターは、気体が容易に透過すると共に、不織布によりほこり等の除去作用を有し、更に、イオン交換樹脂のウイルス等の人体に有害な微生物を吸着して無害化することが可能である。
【００１５】
したがって、この本発明のフィルターを例えば家庭用換気扇、ビル等における換気設備中に設けることにより、屋外の空気の汚れを除去し、微生物を不活性化して室内の環境を良好なものにすることが可能になる。
【発明の効果】
【００１６】
本発明のフィルターは、一定の通気性が確保されそのため換気設備等での使用が可能であって、空気中に混入する細菌類やウイルス類を不活性化する効果を有する。
【発明を実施するための最良の形態】
【００１７】
次に本発明のフィルターの実施の形態として、不織布に糊剤を用いてイオン交換樹脂を付着固定化したフィルターおよびその製造法について説明する。
【００１８】
本発明のフィルターの一例は、不織布に糊剤としてＣＡ−ＰＶＡを用いた点、そしてこれにイオン交換樹脂を塗布した上で加熱して固定化することにより布状であって空気の透過性が良く殺菌作用を有するフィルターを構成したものである。
【００１９】
次に本発明のフィルターの製法を図にもとづいて説明する。
【００２０】
図１は本発明の製法の工程の概要を示す図で（Ａ）は全体を示し、（Ｂ）はホッパーを下より見た図である。この図１に示すように、原布ローラー１としてポリエステル繊維よりなる不織布を用い、この不織布２を糊剤水溶液槽３中を通した後に陽イオン交換樹脂を入れたホッパー４より陽イオン交換樹脂を塗布し、更にヒーター５により約１０５℃にて加熱して固定化し、巻き取りローラー６により巻き取る。
【００２１】
このように巻き取りローラー６により巻かれた布状のフィルター２を必要とする寸法に切断した上で使用する。
【００２２】
この本発明の方法において、不織布の原料としては、前述のポリエステル等の合成樹脂繊維が強度その他の点で好ましい。また、糊剤としては、ＣＡ−ＰＶＡが前述のように不織布に固定化した後は、長時間にわたってその状態を保つために、実用化等で有効であり、またそれ自身ウイルス等に対する不活性化作用を有するため好ましい。ここで、ＣＡ−ＰＶＡは、濃度が１％〜１０％であることが好ましい。特にＣＡ−ＰＶＡの水溶液の濃度が３〜７％であればより望ましい。また、カルボン酸の変性度は１〜４モル％であるが、高い変性度のポリビニルアルコールが望ましい。
【００２３】
下記のカルボン酸変性ポリビニルアルコール（ＣＡ−ＰＶＡ）は、熱処理によりＣＡ−ＰＶＡのゲル化が進行する。したがって、ＣＡ−ＰＶＡを加熱することによりゲル化して不溶性にする。
0004747378.tif 000002
【００２４】
また、ＣＡ−ＰＶＡは、次の分子式にて表わされる。
0004747378.tif 000003
【００２５】
ここで、ｎ＝５００以上であれば一般的に固体である。しかし、ｎ＝１０００前後のものが取り扱いその他において好ましい。
【００２６】
本発明では、糊剤としてのＣＡ−ＰＶＡで、ｎ＝５００以上の固体（フレーク状）のＣＡ−ＰＶＡを水に溶解して水溶液として用いる。実際上、ｎの値が５００〜２０００の範囲内であればよい。
【００２７】
また、ＣＡ−ＰＶＡは水に易溶であり、この不溶化は、次の手段によっても可能である。つまり３０％ホルムアルデヒド（ＣＨ2Ｏ水溶液）に触媒として微量の硫酸を加えてＰＶＡ部分のＯＨ基を脱水・環化反応によって下記のようにホルマール化させることにより不溶化し得る。
0004747378.tif 000004
【００２８】
これにより、加熱することなしにＣＡ−ＰＶＡを不溶化させ、不織布に付着固化させることが可能である。
【００２９】
この場合は、装置として図３に示すように、ヒータは必要なく、ＣＡ−ＰＶＡの水溶液槽３の次にＣＨ2Ｏ水溶液槽２０を配置した構成にすればよい。そして、二つの槽３と２０を通った後にイオン交換樹脂を塗布して、糊剤と共に不織布に固定させてフィルターを構成し得る。
【００３０】
しかし、この方法では、製品化された後にも不織布にホルムアルデヒド（ＣＨ2Ｏ）が残留し、それが脱着して室内がホルムアルデヒド臭にさらされるおそれがある。
【００３１】
また、イオン交換樹脂としては、前述の物質が用いられる。またこのイオン交換樹脂中にゼオライト、シリカ、アルミナ系の酸性白土類を混入することがより望ましい。
【００３２】
このゼオライト、シリカ、アルミナ系の酸性白度類は、その表面がｐＨ１〜５で酸性である。そのため、これらを陽イオン交換樹脂に混合することにより、イオン交換樹脂の活性低下を防止し得る。
【００３３】
このように、イオン交換樹脂にゼオライト、シリカ、アルミナ系の酸性白度類を混入する場合、イオン交換樹脂５〜９５に対し、９５〜５の割合で混入すれば良い。
【００３４】
また、糊剤固定化のための加熱度は、１００℃〜１２０℃の範囲であればよいが、１０５℃〜１１０℃の範囲内の温度が望ましい。
【００３５】
ここで、イオン交換樹脂の径は１ｍｍ前後である。したがってそのまま不織布に糊剤に付着させて加熱固定化すれば、これをフィルターとして使用した場合、必要とする通気性を保ったまま、ウイルス類等の不活性化が可能である。しかし、不活性化の効果を増大させるため、あるいはフィルターの使用目的、使用場所等により、イオン交換樹脂の粒子径をより小さくすることが好ましいことがある。例えばイオン交換樹脂粒子径を、０．１〜０．３ｍｍ程度にすることが好ましい場合もある。一般には、１ｍｍ〜０．３ｍｍの範囲内にて適宜選択して使用することが望ましい。
【００３６】
以上の理由から、ホッパーよりイオン交換樹脂が落下して不織布上に塗布されるまでの間に、簡単な粉砕機構を設置することが好ましい。
【００３７】
図２は、この粉砕機構を備えた本発明のフィルターを製造する装置の他の例を示す。
【００３８】
図２において、１は原布ローラー、２は不織布、３は糊剤水溶液、４はホッパー、５はヒーター、６は巻き取りローラーであって、図１に示す装置と実質上同じ構成である。
【００３９】
この図２の装置は、ホッパー４を覆う容器１０を設けたもので、ホッパー４よりのイオン交換樹脂の落下部分に、例えばステンレス製のローラー１１、１２を設けたものである。そして、イオン交換樹脂がこのローラー１１、１２の間を通って不織布上に落下するようにしている。ここで、イオン交換樹脂は、このローラー１１、１２の間を通る際に粉砕されて、径の小さいイオン交換樹脂となり、不織布上に塗布される。
【００４０】
この図２の装置において、ローラー１１、１２の間隔の調整を可能にし、この間隔調整によりほぼ所望の径のイオン交換樹脂を塗布し得るようにしている。
この図２の装置によれば、原布ローラー１よりの不織布２を糊剤水溶液であるＣＡ−ＰＶＡの水溶液３中を通して、不織布を糊剤に浸した後に、ホッパー４よりのイオン交換樹脂をローラー１１、１２により粉砕して適宜な粒子径の粉体として、不織布２の上に塗布する。その後、ヒーター５により加熱してＣＡ−ＰＶＡをゲル化して不溶化し、本発明のフィルターを巻き取りローラー６にて巻き取る。
【００４１】
このようにして作られた本発明のフィルターは、糊剤の不溶化により不織布に固定されたイオン交換樹脂の径が小であり、しかも使用目的等に応じた所望の径のイオン交換樹脂が固定化されたフィルターを得ることができる。
【００４２】
以上述べた本発明のフィルターのうち、イオン交換樹脂を含むフィルターを作成する方法において、糊剤へのイオン交換樹脂の付着を確実なものとし、それによって糊剤を加熱固化した後にイオン交換樹脂が糊剤と共に不織布との一体化を確実なものとして、フィルターとして使用中にイオン交換樹脂の不織布からの剥離を防止して細菌やウイルスの不活性化の作用を長く保つようにすることが望ましい。そのために、イオン交換樹脂を塗布した直後に圧着ローラー等を用いて、イオン交換樹脂が糊剤に確実に付着するようにすることが好ましい。
【００４３】
この場合、ローラーによる圧着する手段を用いれば、糊剤の不織布への付着が不均一である場合、これを均一化することも可能になる。更に、イオン交換樹脂の塗布が不均一であっても不織布上での分布が比較的均一にし得る。
【００４４】
このように、イオン交換樹脂を糊剤中に確実に混入させるための手段として、ローラーにより圧着する方法を用いた場合、加熱固化後の不織布の通気性が多少悪くなることが考えられる。これを防止するためには、ヒーターによる加熱固化直後に不織布に適宜な引っ張る力を加えて全体を若干拡げることにより、十分な通気性を確保することが可能である。
【００４５】
図４は、前述の手段を実現するための装置の概要を示すものであり、（Ａ）は側面より見た図、（Ｂ）は後に述べる移送部材の部分を下方より見た図である。図４（Ａ）は、図１又は図２のように、イオン交換樹脂を塗布する工程を有する装置のうちのホッパー４までの工程は省略してある。つまり図１又は図２の装置により、不織布をＣＶ−ＰＶＡ等の糊剤に付けた後に、矢印Ｈの位置にてイオン交換樹脂が塗布される。その後不織布２は、図４に示すようにローラー２１、２２にて上下より圧力を加えられ、これにより、前述のように糊剤へのイオン交換樹脂の付着混入が確実になる。その後不織布２は、ヒーター５を通って、加熱されて糊剤は固化され、不織布２と糊剤とは一体化される。同時にイオン交換樹脂も糊剤と共に不織布に一体化される。同時にイオン交換樹脂も糊剤と共に不織布に一体化される。その後、例えば針を有する移送部材２５、２６、２７を、図４（Ｂ）のように配置することにより、矢印Ｙ１、Ｙ２の方向に力を加えながら送ることにより、十分な通気性を確保した後に巻き取るようにしている。尚図４に示すものは一例であって、ローラー２１、２２はイオン交換樹脂を塗布した後にこれが不織布の糊剤により完全に付着させるための手段であればよい。同様に移送部材２５、２６、２７は、フィルターの通気性をよくするための手段であれば、どのような構成のものであってもよい。
【００４６】
以上述べた工程は、イオン交換樹脂を塗布して加熱して本発明のフィルターを製造する場合を例として述べた。
【００４７】
前述の硫酸型界面活性剤等を付着させたフィルターも、同様の工程にて製造し得る。その場合、上記界面活性剤は、粉末であるため、糊剤であるＣＡ−ＰＶＡの水溶液を入れた槽３に混入して分散させることにより、槽３を通った不織布２を槽内の糊剤を通すことにより、糊剤と界面活性剤とを、不織布に同時に付着させることができる。そして、この不織布をヒータ５を通すことにより加熱して糊剤であるＣＡ−ＰＶＡをゲル化して不溶化すればよい。
【００４８】
したがって、図１に示すイオン交換樹脂を塗布するためのホッパーは不要である。
【００４９】
ここで用いる界面活性剤としては、硫酸塩型、スルホン酸塩型が好ましい。そして硫酸塩型としては硫酸ナトリウム一般式［ＣＨ3（ＣＨ2）n−ＳＯ4Ｎａ］が望ましく、一般的に芳香族スルホン酸塩、硫酸塩よりも脂肪族スルホン酸塩あるいは硫酸塩の方が水に易溶であり、特に脂肪族硫酸ナトリウムが最も望ましい。またスルホン酸塩型としてはスルホン酸ナトリウム一般式［ＣＨ3（ＣＨ2）n−ＳＯ3Ｎａ］が望ましく、特にアリファティック（脂肪族）スルホン酸ナトリウムが最も望ましい。
【００５０】
同様に、細菌類、ウイルス類を不活性化する物質として水溶性のデキストラン硫酸を使用する場合も、これを糊剤水溶液槽中の糊剤に混合すればよい。したがってホッパーは用いる必要はない。
【００５１】
このように、本発明のフィルターは、糊剤としてＣＡ−ＰＶＡを用いることにより、細菌類やウイルス類を不活性化し得る界面活性剤やイオン交換樹脂を不織布に加熱固定化して安定した付着性を得られるようにして、布状であって、滅菌や菌を不活性化し得るフィルターを構成したものである。
【図面の簡単な説明】
【００５２】
【図１】本発明のフィルターを製造する際に用いられる装置の概要を示す図
【図２】本発明のフィルターを製造するための装置の他の例の概要を示す図
【図３】本発明のフィルターを製造するための装置の他の例の概要を示す図
【図４】本発明のフィルターを製造するための装置の他の例の概要を示す図
【符号の説明】
【００５３】
１      原布ローラー
２      不織布
３      糊剤水溶液槽
４      ホッパー
５      ヒーター
６      巻き取りローラー
【図１】
0004747378.tif 000005
【図２】
0004747378.tif 000006
【図３】
0004747378.tif 000007
【図４】
0004747378.tif 000008